(57)【要約】【課題】  耐熱性、機械的強度に優れたポリエステルイミド系絶縁被膜を形成できるポリエステルイミド系樹脂ワニスを提供する。【解決手段】  ポリエステルイミド系樹脂、第２級炭素に結合したメルカプト基を２個以上有する多官能チオール化合物を含有し、さらに硬化剤が含有されてもよい。【効果】  第２級炭素に結合したメルカプト基を２個以上有する多官能チオール化合物は、メルカプト基を１つしか含まないチオール化合物や、第１級、第３級炭素原子に結合したメルカプト基を有するチオール化合物と比べて、導体密着性に優れた絶縁被膜を形成できる。【選択図】  なし【特許請求の範囲】
【請求項１】
ポリエステルイミド系樹脂、および第２級炭素に結合したメルカプト基を２個以上有する多官能チオール化合物を含有するポリエステルイミド系樹脂ワニス。
【請求項２】
前記多官能チオール化合物は、下記一般式（１）〜（５）のいずれかで表わされる化合物である請求項１に記載のポリエステルイミド系樹脂ワニス。
【化１】
2010135178.tif 000015
【化２】
2010135178.tif 000016
【化３】
2010135178.tif 000017
【化４】
2010135178.tif 000018
【化５】
2010135178.tif 000019
式中、Ｌは、下記一般式で表わされるメルカプト基を示し、
【化６】
2010135178.tif 000020
Ｒ’は炭素数１〜３のアルキル基であり、ｍは０又は１である。
【請求項３】
多官能チオール化合物は、ポリエステルイミド系樹脂１００質量部あたり０．５〜２５質量部含有されている請求項１又は２に記載のポリエステルイミド系樹脂ワニス。
【請求項４】
前記ポリエステルイミド系樹脂には、硬化剤が含まれている請求項１〜３のいずれか１項に記載のポリエステルイミド系樹脂ワニス。
【請求項５】
導体；請求項１〜４のいずれか１項に記載のポリエステルイミド樹脂ワニスを塗布、焼付てなるプライマー層；及び該プライマー層上に形成した少なくとも１層の上塗り層を有する絶縁電線。
【発明の詳細な説明】
【技術分野】
【０００１】
本発明は、マグネットワイヤなどの絶縁被覆に用いられるポリエステルイミド系樹脂ワニスに関し、さらに詳述すると、耐摩耗性、耐熱性が改善されたポリエステル系絶縁被膜が得られるポリエステルイミド系樹脂ワニス及び当該塗料でプライマー層を形成した絶縁電線に関する。
【背景技術】
【０００２】
モータの巻線やトランスの巻線の絶縁電線で、耐熱性の要求が高い用途については、ポリエステルイミド樹脂を主成分としたワニス、特に、トリス（２−ヒドロキシエチル）イソシアヌレート（以下、「ＴＨＥＩＣ」という）を用いて、分子中にイミド結合およびイソシアヌレート環を導入したポリエステルイミド樹脂を焼付けたポリエステルイミド樹脂ワニスが用いられている。
【０００３】
巻線加工工程の自動化、高速化の発展に従い、巻線の絶縁被膜に対する耐摩耗性、耐熱性、可とう性の要求については年々厳しくなり、さらに、各種電気機器の高出力化、または小型化、省電力化への要請に伴う高占積率化も進み、巻線に加えられる加工負荷が厳しくなっている。
従来のポリエステルイミド樹脂ワニスで形成される絶縁被膜では、このような過酷な巻線加工に対して十分ではなく、更なる改良が求められている。
【０００４】
ポリエステルイミド樹脂ワニスの機械的特性、耐熱性の改善には、理由は明らかでないが、チオール化合物、チアゾール化合物といった硫黄含有有機化合物の添加が有効であると考えられている。
【０００５】
例えば、特開平７−３１６４２５（特許文献１）では、ｓｙｎ−トリアジン−２，４，６−トリチオールに代表されるトリアジン化合物を配合すること提案している。また、特開２００６−１２７９６８号公報（特許文献３）、特開２００６−１９９６号公報（特許文献２）では、２−アミノ−１，３，４−チアジアゾール、２−アミノチアゾール、２−アミノベンゾチアゾールを配合することを提案している。
【０００６】
【特許文献１】特開平７−３１６４２５
【特許文献２】特開２００６−１９９６号公報
【特許文献３】特開２００６−１２７９６８号公報
【発明の開示】
【発明が解決しようとする課題】
【０００７】
しかしながら、巻線加工は、年々、過酷になり、更なる改良が求められている。また、硫黄含有化合物の種類によって、耐熱性、機械的特性に対する改善効果は一律でないことから、所期の改善効果を達成できる硫黄含有有機化合物が求められている。
【０００８】
本発明は、このような事情に鑑みてなされたものであり、その目的とするところは、耐熱性、機械的強度に優れたポリエステルイミド系絶縁被膜を形成できるポリエステルイミド系樹脂ワニスを提供することにある。
【課題を解決するための手段】
【０００９】
本発明者らは、種々の硫黄含有有機化合物について検討した結果、ポリエステルイミド系樹脂皮膜の耐熱性、機械的強度の改善効果が高い硫黄含有有機化合物を見出し、本発明を完成した。
【００１０】
すなわち、本発明のポリエステルイミド系樹脂ワニスは、ポリエステルイミド系樹脂、および２級炭素に結合したメルカプト基を２個以上有する多官能チオール化合物を含有する。
【００１１】
前記多官能チオール化合物は、下記一般式（１）〜（５）のいずれかで表わされる化合物である請求項１に記載のポリエステルイミド系樹脂ワニス。
【化１】
2010135178.tif 000002
【化２】
2010135178.tif 000003
【化３】
2010135178.tif 000004
【化４】
2010135178.tif 000005
【化５】
2010135178.tif 000006
式中、Ｌは、下記一般式で表わされるメルカプト基を示し、
【化６】
2010135178.tif 000007
Ｒ’は炭素数１〜３のアルキル基であり、ｍは０又は１である。
【００１２】
多官能チオール化合物は、ポリエステルイミド系樹脂１００質量部あたり０．５〜２５質量部含有されていることが好ましく、さらに、硬化剤が含まれていることが好ましい。
【００１３】
本発明の絶縁電線は、導体；上記本発明のポリエステルイミド樹脂ワニスを塗布、焼付けてなるプライマー層；及び該プライマー層上に形成した少なくとも１層の上塗り層を有する。
【発明の効果】
【００１４】
本発明のポリエステルイミド系樹脂ワニスは、特殊な多官能チオール化合物を含有しているので、導体に対する密着性に優れ、機械的特性、耐熱性に優れた絶縁被膜を提供することができる。
【発明を実施するための最良の形態】
【００１５】
以下に本発明の実施の形態を説明するが、今回、開示された実施の形態は、すべての点で例示であって制限的なものではないと考えられるべきである。本発明の範囲は、特許請求の範囲によって示され、特許請求の範囲と均等の意味および範囲内でのすべての変更が含まれることが意図される。
【００１６】
〔絶縁被膜用塗料〕
本発明のポリエステルイミド系樹脂ワニスは、被膜形成成分としてのポリエステルイミド系樹脂および第２級炭素に結合したメルカプト基を２個以上有する多官能チオール化合物を含有する。
【００１７】
＜ポリエステルイミド系樹脂＞  
本発明のワニスに用いられるポリエステルイミド系樹脂とは、分子内にエステル結合とイミド結合を有する樹脂で、酸無水物とアミンから形成されるイミド、アルコールとカルボン酸から形成されるポリエステル、そして、イミドの遊離酸基または無水基がエステル形成反応に加わることで形成される樹脂である。このようなポリエステルイミド樹脂は、イミド化、エステル化、エステル交換反応が生じるような条件で製造することができる。
【００１８】
本発明のワニスに用いられるポリエステルイミド系樹脂は、上記のようにイミド化、エステル化、エステル交換反応が生じるような条件で製造されたポリエステルイミド樹脂であってもよいし、さらに、硬化剤が含まれたものであってもよい。
【００１９】
含有され得る硬化剤としては、イソシアネート系硬化剤、メチレン化合物、シランカップリング剤、チタネート系カップリング剤などを用いることができる。
【００２０】
イソシアネート系硬化剤としては、例えば、トリレンジイソシアネート（ＴＤＩ）、ｐ−フェニレンジイソシアネート、ナフタリンジイソシアネートなどの芳香族ジイソシアネート；ヘキサメチレンジイソシアネート（ＨＤＩ）、２，２，４−トリメチルへキサンジイソシアネート、リジンジイソシアネートなどの炭素数３〜１２の脂肪族ジイソシアネート；１，４−シクロへキサンジイソシアネート（ＣＤＩ）、イソホロンジイソシアネート（ＩＰＤＩ）、４，４’−ジシクロヘキシルメタンジイソシアネート（水添ＭＤＩ）、メチルシクロへキサンジイソシアネート、イソプロピデンジシクロヘキシル−４，４’−ジイソシアネート、１、３−ジイソシアナトメリルシクロへキサン（水添ＸＤＩ）、水添ＴＤＩ、２，５−ビス（イソシナートメチル）−ビシクロ［２．２．１］ヘプタン、２，６−ビス（イソシナートメチル）−ビシクロ［２．２．１］ヘプタンなどの炭素数５〜１８の脂環式ジイソシアネート；キシリレンジイソシアネート（ＸＤＩ）、テトラメチルキシリレンジイソシアネート（ＴＭＸＤＩ）などの芳香環を有する脂肪族ジイソシアネート；これらのジイソシアネートの変性物などのイソシアネート基をブロックしたブロックイソシアネートが挙げられる。このようなイソシアネート系硬化剤は、通常、ポリエステルイミド１００質量部あたり、１〜２０質量部含有され得る。
【００２１】
メラミン化合物としては、例えば、メチルメラミン、ブチル化メラミン、メチロール化メラミン、ブチロール化メラミンなどが挙げられる。メラミン化合物は、通常、ポリエステルイミド１００質量部あたり、１〜２０質量部含有され得る。
【００２２】
チタネートカップリング剤としては、テトラプロピルチタネート、テトライソプロピルチタネート、テトラメチルチタネート、テトラブチルチタネート、テトラヘキシルチタネート等のチタンアルコキシドが好ましく用いられる。
【００２３】
以上のような硬化剤は、１種類だけ用いてもよいし、異なる２種類以上の硬化剤を混合して用いてもよい。
【００２４】
以上のようなポリエステルイミド系樹脂としては、イミド化、エステル化、エステル交換反応により合成したものであってもよいし、市販の樹脂を用いてもよい。さらに、硬化剤などを含んだ市販のポリエステルイミド樹脂を用いてもよいし、市販のポリエステルイミド樹脂ワニスを用いることもできる。市販のポリエステルイミド樹脂ワニスとしては、日立化成工業製のＩｓｏｍｉｄ４０ＳＭ４５、大日精化社製のＥＨ４０２−４５、ＦＳ３０４、ＦＳ２０１、日触スケネクタディ社のアイソミッド、ゼネラルエレクトリック社製のイミデックス等のエステルイミドワニスなどが挙げられる。
【００２５】
＜多官能チオール化合物＞
本発明で用いられる多官能チオール化合物は、第２級炭素に結合したメルカプト基を２個以上、好ましくは２〜６個、より好ましくは２〜４個含むチオール化合物であり、具体的には、下記一般式（１）〜（５）で示されるチオール化合物である。
【化１】
2010135178.tif 000008
【化２】
2010135178.tif 000009
【化３】
2010135178.tif 000010
【化４】
2010135178.tif 000011
【化５】
2010135178.tif 000012
【００２６】
（１）〜（５）式中、Ｌは、下記一般式で表わされるメルカプト基である。
【化６】
2010135178.tif 000013
【００２７】
式中、Ｒ’は炭素数１〜３のアルキル基、好ましくは直鎖状アルキル基を表す。具体的には、メチル基、エチル基、ｎ−プロピル基等が挙げられ、これらのうち、特にメチル基又はエチル基が好ましい。ｍは０または１である。
【００２８】
このような化合物としては、具体的には、ブタンジオールビス（３−メルカプトブチレート）、ブタンジオールビス（３−メルカプトペンチレート）、トリメチロールプロパントリス（３−メルカプトブチレート）、ペンタエリスリトールテトラキス（３−メルカプトブチレート）、１，４−ビス（３−メルカプトブチリルオキシ）ブタン、ペンタエリスリトールテトラキス（３−メルカプトブチレート）、１，３，５−トリス（３−メルカプトブチルオキシエチル）−１，３，５−トリアジン−２，４，６（１Ｈ，３Ｈ，５Ｈ）−トリオンなどが挙げられる。また、市販品としては、昭和電工株式会社のカレンズＭＴ  ＢＤ１、カレンズＭＴ  ＰＥ１、カレンズＭＴ  ＮＲ１などを用いることができる。
これらのうち、トリアジン構造を骨格を有している多官能チオール化合物は、特に耐熱性に優れているという点で好ましく用いられる。
【００２９】
以上のように、１分子中に複数個のメルカプト基を含有することにより、例えば、その反応性から、一方のＳＨ基が導体の銅表面と水素結合を形成し、別のＳＨ基がポリエステルイミド系樹脂中のカルボニルあるいは硬化剤と反応することで、ポリエステルイミド樹脂と導体との架橋形成に寄与し、ひいては被膜密着性、耐摩耗性の向上に寄与できるのではないかと考えられる。
【００３０】
また、第１級炭素や第３級炭素に結合したメルカプト基含有化合物やチアゾール化合物と比べて、第２級炭素に結合しているメルカプト基は、適度な反応性、反応抑制効果を有するのではないかと考えられる。例えば、硬化前のポリエステルイミド樹脂中のカルボニル基や樹脂に共存させた硬化剤との反応が抑制されることで、フリーの状態のメルカプト基が残存し、導体への塗布により、残存していたフリーのＳＨ基の一部が、導体の銅表面と水素結合を形成したり、さらには焼付により、残存していたフリーのＳＨ基がポリエステルイミド系樹脂中のカルボニルあるいは硬化剤と反応することで、ポリエステルイミド樹脂との結合を形成できるのではないかと考えられる。そして、絶縁被膜構成樹脂と導体との間に多官能チオール化合物を介した緩やかな架橋構造が形成されることにより、捲き線加工時に加えられる外的ストレス、すなわち、絶縁被膜に負荷された摩擦力、引張り力、屈曲に対して、導体表面からポリエステルイミド系樹脂膜が剥離、亀裂することを防止できるのではないかと考えられる。
【００３１】
このような多官能チオール化合物は、塗料に含まれるポリエステルイミド系樹脂１００質量部あたり、０．５〜２５質量部程度含まれることが好ましく、より好ましくは１．０〜２０質量部である。０．５質量部未満では、多官能チオールの添加効果が小さく、一方、多くなりすぎると、多官能チオールに含まれる硫黄により、導体、特に銅が硫化酸化されやすくなる。尚、市販のポリエステルイミド樹脂ワニスを用いる場合には、ポリエステルイミド樹脂ワニスの固形分１００質量部に対して、多官能チオール化合物を０．５〜２５質量部程度配合することが好ましい。
【００３２】
＜その他の成分＞
本発明のポリエステルイミド系樹脂ワニスは、さらに有機溶剤が含まれる。本発明で用いられる有機溶剤としては、プライマー層構成樹脂を溶解できるものであればよく、例えば、Ｎ−メチル−２−ピロリドン、Ｎ，Ｎ−ジメチルアセトアミド、Ｎ，Ｎ−ジメチルホルムアミド、ジメチルスルホキシド、テトラメチル尿素、ヘキサエチルリン酸トリアミド、γ−ブチロラクトンなどの極性有機溶媒をはじめ、アセトン、メチルエチルケトン、メチルイソブチルケトン、シクロへキサノンなどのケトン類；酢酸メチル、酢酸エチル、酢酸ブチル、シュウ酸ジエチルなどのエステル類；ジエチルエステル、エチレングリコールジメチルエーテル、ジエチレングリコールモノメチルエーテル、エチレングリコールモノブチルエーテル（ブチルセロソルブ）、ジエチレングリコールメチルエーテル、テトラヒドロフランなどのエーテル類；ヘキサン、ヘプタン、ベンゼン、トルエン、キシレンなどの炭化水素化合物；ジクロロメタン、クロロベンゼンなどのハロゲン化炭化水素化合物；クレゾール、クロルフェノールなどのフェノール類；ピリジンなどの第三級アミンなどが挙げられ、これらの有機溶媒は、それぞれ単独で又は２種以上混合して用いることができる。
【００３３】
さらに必要に応じて、本発明の目的が阻害されない範囲で、顔料、染料、無機又は有機のフィラー、潤滑剤、酸化防止剤、レべリング剤等の各種添加剤が含有されていてもよい。
【００３４】
本発明のポリエステルイミド系樹脂ワニスは、ポリエステルイミド系樹脂、多官能チオール及びその他の添加剤を配合し、固形分含有率３０〜６０質量％程度となるように、有機溶剤で希釈することにより製造される。
ポリエステルイミド系樹脂に代えて、市販のポリエステルイミド樹脂ワニスを用いる場合には、当該絶縁ワニスに、当該絶縁ワニスの固形分１００質量部に対して０．５〜２５質量部、好ましくは１．０〜２０質量部となるように、多官能チオールを添加することによっても製造できる。
【００３５】
以上のような組成を有する本発明のポリエステルイミド系樹脂ワニスは、耐熱性、可とう性、耐摩耗性に優れた絶縁被膜を形成できるだけでなく、ストレスが負荷した状態でも導体に対する密着性が優れているので、絶縁電線のプライマー層用塗料として用いることもできる。
【００３６】
本発明のポリエステルイミド系樹脂ワニスを、導体に直接塗布した後、焼付けて硬化することにより絶縁被膜を形成できる。焼付温度としては、塗料に含まれる有機溶剤が揮発できる温度、さらに硬化剤が含まれている場合には、ポリエステルイミド樹脂が硬化できる温度であることが好ましい。
【００３７】
〔絶縁電線〕
本発明の絶縁電線は、導体表面に、上記本発明のポリエステルイミド系樹脂ワニスの硬化物で形成されるプライマー層を有するものである。
【００３８】
導体としては、通常、電線導体に用いられる公知の導体で、銅線、アルミニウム線などの金属導体が用いられる。
【００３９】
本発明のポリエステルイミド系ワニスを、３５０〜５００℃程度の炉内を、１パスあたり１０秒〜３０秒間（１０回引きなら１００秒〜３００秒間）、通過させることにより行うことが好ましい。焼きつけにより、耐熱性、耐摩耗性、可とう性に優れたプライマー層を得ることができる。
【００４０】
プライマー層の厚みは、特に限定しないが、１〜２０μｍが好ましく、より好ましくは１〜１０μｍである。プライマー層としては、この程度の厚みで十分だからである。
【００４１】
本発明のポリエステルイミド樹脂ワニスを塗布、焼付して形成されるプライマー層は、ワニスに含まれているポリエステルイミド樹脂の硬化体に多官能チオール化合物由来のスルフィド結合を有している。
【００４２】
本発明の絶縁電線は、上記のようなプライマー層上に、少なくとも１層以上の上塗り層を有している。
上塗り層の組成としては特に限定せず、従来より絶縁被膜に用いられているポリエステルイミド系樹脂、ポリアミドイミド系樹脂、ポリイミド系樹脂、ポリウレタン系樹脂、ポリエステル系樹脂、ポリアミド系樹脂、フェノキシ系樹脂などを用いることができる。上塗り層構成樹脂は、プライマー層構成樹脂と同じであってもよいし、異なっていてもよく、絶縁電線の用途に応じて適宜選択される。
【００４３】
上塗り層の膜厚は１０〜３０μｍ程度が好ましい。また、上塗り層が２層以上で構成される場合、絶縁電線の最表層の上塗り層は、潤滑性を有する被膜、例えば、高潤滑ポリイミド、高潤滑アミドイミドなどで構成されることが好ましい。
【実施例】
【００４４】
本発明を実施するための最良の形態を実施例により説明する。実施例は、本発明の範囲を限定するものではない。
【００４５】
〔測定評価方法〕
はじめに、本実施例で行なった評価方法について説明する。
【００４６】
（１）耐摩耗性
ＪＩＳ  Ｃ３００３−１９９９に記載の耐摩耗試験に準拠し、一方向摩耗値（ｇ）を測定した。どの程度の力が加わったときに被膜が破損するかを調べるもので、捲線時のストレスに対する被膜強度の指標となる。
なお、各絶縁電線について、９本ずつ測定した結果の平均値を示す。
【００４７】
（２）絶縁破壊電圧
作製した絶縁電線２本を用いて撚り線を作成し、これをＪＩＳ  Ｃ２００２  １０に準じて、絶縁破壊電圧（ｋＶ）を測定し、１０個のサンプルの測定値を平均して平均絶縁破壊電圧を求めた。
なお、各絶縁電線１０本ずつ測定した結果の平均値を示す。
【００４８】
（３）可とう性
絶縁電線を、初期長さに対して２０％伸長し、伸長後、ＪＩＳ  Ｃ３００３  ７．１．１可とう性試験に準拠して試験した。具体的には、絶縁電線の自己径（１ｄ）、２倍（２ｄ）を有する丸棒に沿って電線を、電線と電線とが接触するように３０回巻き付けた後、亀裂の有無を観察し、亀裂が発生しなかったときの丸棒の径（１ｄ又は２ｄ）を調べた。１ｄでも亀裂を生じない場合は、可とう性に優れているといえる。
【００４９】
（４）ヒートショック試験
絶縁電線を、初期長さに対して２０％伸長し、伸長後、ＪＩＳ  Ｃ３００３  ２０の耐衝撃試験に準拠して試験した。具体的には、２００℃で３０分間加熱した後、絶縁電線の自己径（１ｄ）、２倍（２ｄ）、３倍（３ｄ）を有する丸棒に沿って電線を、電線と電線とが接触するように３０回巻き付けた後、亀裂の有無を観察し、亀裂が発生しなかったときの丸棒の径を調べた。丸棒の径が小さいほど、可とう性が高温処理によっても保持できていることを意味し、耐熱性に優れているといえる。
同様のヒートショック試験を２２０℃、で３０分間加熱処理した後についても行った。
【００５０】
（５）軟化温度
ＪＩＳ  Ｃ３００３「エナメル銅線及びエナメルアルミニウム線試験方法」に準じて、軟化温度（℃）を測定した。ＪＩＳに規定する荷重（７００ｇ）、２倍荷重（１４００ｇ）及び３倍荷重のそれぞれについて、電線が導通したときの温度（軟化温度）を測定した。なお、各絶縁電線について、４本ずつ測定した結果の最大値と最小値の平均値を示す。
【００５１】
〔エステルイミド系樹脂ワニス及び絶縁電線の製造〕
ポリエステルイミド樹脂として、Ａ（日立化成工業製のＩｓｏｍｉｄ４０ＳＭ４５ワニス）又はＢ（大日精化社製のＥＨ４０２−４５ワニス）を使用し、ＡまたはＢの固形分（ポリエステルイミド系樹脂）１００質量部あたり、表１に示すようなチオール化合物を２質量部添加することにより、ポリエステルイミド系樹脂ワニスを調製した。チオール化合物を添加しなかった場合（Ｎｏ．１、２）及び調製したポリエステルイミド系樹脂ワニス（Ｎｏ．３〜６）を直径１．００８ｍｍの銅線に塗布し、４００℃で焼付けることにより、仕上げ径１．０８０ｍｍ（絶縁被膜厚み０．０３６ｍｍ）の絶縁電線を製造した。
製造した絶縁電線について、上記評価方法に基づいて、耐摩耗性、絶縁破壊電圧、可とう性、ヒートショック試験、軟化温度を測定した。結果を表１に示す。
【００５２】
尚、表１に示すチオール化合物は、以下のとおりである。
・２級チオールａ：昭和電工社製の「カレンズＭＴ  ＮＲ１」（これは、「１，３，５−トリス（メルカプトブチルオキシエチル）１，３，５−トリアジン−２，４，６（１Ｈ，３Ｈ，５Ｈ）−トリオン」である）
・２級チオールｂ：昭和電工社製の「カレンズＭＴ  ＢＤ１」（これは「１，４−ビス（３−メルカプトブチリルオキシ）ブタン」である）
・２級チオールｃ：昭和電工社製の「カレンズＭＴ  ＰＥ１」（これは「ペンタエリスリトールテトラキス（３−メルカプトブチレート）」である）
・１級チオール  ：３−メルカプト−１，２，４−トリアゾール
【００５３】
【表１】
2010135178.tif 000014
【００５４】
Ｎｏ．１、２とＮｏ．３〜５との比較から、第２級炭素に結合しているメルカプト基を複数有する多官能チオール化合物を添加することにより、耐摩耗性、絶縁破壊電圧、可とう性、ヒートショック試験後の可とう性のいずれもが向上していることがわかる。
Ｎｏ．６はメルカプト基を１つしか有しないチオール化合物を含有させた場合である。チオール化合物を添加していないＮｏ．１と比べて、耐摩耗性、絶縁破壊電圧、可とう性、ヒートショック試験後の可とう性のいずれもが向上しているが、耐摩耗性の向上の程度は、Ｎｏ．３〜５よりも劣っていた。従って、第２級炭素に結合しているメルカプト基を複数個有する多官能チオール化合物の添加が効果的であることがわかる。
【産業上の利用可能性】
【００５５】
本発明のポリエステルイミド樹脂ワニスは、耐摩耗性、耐熱性、可とう性に優れ、しかも高温、長時間保持した後も優れた可とう性を保持しているので、過酷な巻き線加工、ワニス含浸処理が行われるマグネットワイヤ、例えば、小型化、省電力化の要請に応えるモータの巻線やトランスのコイル用絶縁電線として有用である。